(57)【要約】【課題】本発明は、医療・医薬、食品等の分野において、紫外領域や可視光短波長領域の光で変質、劣化、変色する、特にビタミンＢ2またはビタミンＢ2を含む内容物を包装袋に充填して密封する、遮光性に優れ、長期保存時の安定性に優れる包装体を提供することを目的とする。【解決手段】ビタミンＢ2またはビタミンＢ2を含む内容物を包装袋に充填して密封する包装体であって、前記包装袋が、少なくとも、外層となる基材フィルム層と周縁熱接着で密封する内層となるシーラント層とを有する積層体からなり、その基材フィルム層とシーラント層との間にベンゾフェノン系紫外線吸収剤を含有する紫外線吸収層を設けたことを特徴とする包装体である。【選択図】図１
2006341887.tif 000002
【特許請求の範囲】
【請求項１】
ビタミンＢ2またはビタミンＢ2を含む内容物を包装袋に充填して密封する包装体であって、
前記包装袋が、少なくとも、外層となる基材フィルム層と周縁熱接着で密封する内層となるシーラント層とを有する積層体からなり、その基材フィルム層とシーラント層との間にベンゾフェノン系紫外線吸収剤を含有する紫外線吸収層を設けたことを特徴とする包装体。
【請求項２】
前記積層体を構成する基材フィルム層とシーラント層との間に、さらに透明黄インキ層を設けたことを特徴とする請求項１記載の包装体。
【請求項３】
前記ベンゾフェノン系紫外線吸収剤が、２，２′，４，４′テトラヒドロキシベンゾフェノンであることを特徴とする請求項１または２記載の包装体。
【請求項４】
前記積層体が、波長３８０ｎｍにおける光線透過率が１％以下であり、波長５００ｎｍにおける光線透過率が５％以下であり、かつ、波長６００ｎｍにおける光線透過率が７０％以下であることを特徴とする請求項１〜３のいずれか１項に記載の包装体。
【発明の詳細な説明】
【技術分野】
【０００１】
本発明は、医療・医薬、食品等の分野において、紫外領域や可視光短波長領域の光で変質、劣化、変色する、特にビタミンＢ2またはビタミンＢ2を含む内容物を包装袋に充填して密封する包装体に関する。
【背景技術】
【０００２】
医療・医薬、食品等の分野において、紫外領域や可視光短波長領域の光で変質、劣化、変色する、内容物を充填して密封する遮光性包装体に使用される包装袋を構成する紫外線遮蔽性に優れた材料として、従来、プラスチックフィルムにアルミニウム箔を貼り合わせたものが主に使用されていた。プラスチックフィルムにアルミニウム箔を貼り合わせたものは、紫外線の遮蔽性の点では優れているが、不透明であるために、内容物が外から見えず、そのため内容物が変質を受けたか否かが開封するまで判らないという問題があった。
【０００３】
また、紫外線遮蔽材料として、上記のプラスチックフィルムにアルミニウム箔を貼り合わせたもの以外に、白色等に着色したプラスチックフィルムを積層したものや、フィルムの製膜時に紫外線吸収剤を練り込んだ紫外線カットフィルムが知られている。前者は紫外線遮蔽性を満足する程度の着色とすると内容物が透視できなくなり、後者は最も紫外線透過率が低い３５０〜３６０ｎｍ付近でも１０〜１５％の透過率であり、特に３８０〜３９０ｎｍ付近では２５〜４０％程度の透過率となり、満足する程度の紫外線遮蔽性を得ることができないなどの欠点がある。仮に、紫外線遮蔽性を上げるために製膜時に有効量の紫外線吸収剤を練り込むと、フィルム自体が脆くなる問題がある。
【０００４】
例えば、紫外線を遮断する包装袋ないし包装容器に封入された液状製剤を透視することができる透明包装袋及びその透明包装袋で包装袋ないし包装容器に封入された液状製剤を外包装した液状製剤包装体を提供する目的で、周縁熱接着部で密封した内層に熱接着性樹脂層と外層に基材層とを有する液状製剤を封入した包装袋ないし包装容器を外包装する透明包装袋において、前記基材層が合成樹脂製フィルムからなる第１基材層と第２基材層とからなり、前記第１基材層と第２基材層の間に水蒸気ガスバリアー層と紫外線吸収層とを設けた透明包装袋が提案されている（特許文献１参照）。
【０００５】
しかしながら、上記の透明包装袋の波長３８０ｎｍにおける紫外線透過率が１７％以下、波長３９０ｎｍにおける紫外線透過率が１７％以下であり、紫外線遮蔽性が十分ではなく、ビタミンＢ2またはビタミンＢ2を含む内容物は、短波長（４００〜５００ｎｍ）可視光線で分解されるために、ビタミンＢ2またはビタミンＢ2を含む内容物などを充填する包装袋としては適さない。
【０００６】
以下に特許文献を記す。
【特許文献１】特開２００４−５１１７４号公報
【発明の開示】
【発明が解決しようとする課題】
【０００７】
本発明は、上記の技術的背景を考慮してなされたものであって、医療・医薬、食品等の分野において、紫外領域や可視光短波長領域の光で変質、劣化、変色する、特にビタミンＢ2またはビタミンＢ2を含む内容物を包装袋に充填して密封する、遮光性に優れ、長期保存時の安定性に優れる包装体を提供することを目的とする。
【課題を解決するための手段】
【０００８】
上記の目的を達成するために、すなわち、
請求項１に係る発明は、ビタミンＢ2またはビタミンＢ2を含む内容物を包装袋に充填して密封する包装体であって、
前記包装袋が、少なくとも、外層となる基材フィルム層と周縁熱接着で密封する内層となるシーラント層とを有する積層体からなり、その基材フィルム層とシーラント層との間にベンゾフェノン系紫外線吸収剤を含有する紫外線吸収層を設けたことを特徴とする包装体である。
【０００９】
請求項２に係る発明は、前記積層体を構成する基材フィルム層とシーラント層との間に、さらに、透明黄インキ層を設けたことを特徴とする請求項１記載の包装体である。
【００１０】
請求項３に係る発明は、前記ベンゾフェノン系紫外線吸収剤が、２，２′，４，４′テトラヒドロキシベンゾフェノンであることを特徴とする請求項１または２記載の包装体である。
【００１１】
請求項４に係る発明は、前記積層体が、波長３８０ｎｍにおける光線透過率が１％以下であり、波長５００ｎｍにおける光線透過率が５％以下であり、かつ、波長６００ｎｍにおける光線透過率が７０％以下であることを特徴とする請求項１〜３のいずれか１項に記載の包装体である。
【発明の効果】
【００１２】
本発明により、医療・医薬、食品等の分野において、紫外領域や、可視光短波長領域の光で変質、劣化、変色する、特にビタミンＢ2またはビタミンＢ2を含む内容物を包装袋に充填して封入する、紫外線の遮断効果に優れ、内容物の変質、劣化、変色を防止し、長期保存時の安定性に優れる包装体を提供できる。さらに、本発明における包装体を通して、出荷時や使用時の異物の混入の有無などの品質の確認など目視で確認できる視認性に優れるものである。
【００１３】
他方、本発明の包装体の内容物として、紫外線で変質し易いビタミンＢ2またはビタミンＢ2を含む内容物はもちろん、紫外線で変質し易い液状製剤、特に注射液や点滴液のどの内容物に対して極めて優れた効果を奏するものであり、医薬・医療分野や食品分野で好適に使用される。
【発明を実施するための最良の形態】
【００１４】
以下、本発明の好ましい一実施形態について図面を参照して詳細に説明する。図１（ａ）は、本発明の包装体の一例を示す平面模式図である。（ｂ）は、同図（ａ）のＸ−Ｙ方向断面の拡大断面模式図である。図１（ａ）に示すように、本発明の一実施例としての包装体は、ビタミンＢ2またはビタミンＢ2を含む内容物３０などを包装袋２０に充填して周縁熱接着シール部２０ａで密封する包装体１０であって、図１（ｂ）に示すように、上記包装袋２０が、外層となる基材フィルム層４１上に透明黄インキ層４２とベンゾフェノン系紫外線吸収剤を含有する紫外線吸収層４３を順次積層してなるそのベンゾフェノン系紫外線吸収剤を含有する紫外線吸収層４３の面に、接着剤層（図示せず）を介して、内層となるシーラント層４４とを積層した積層体からなり、基材フィルム層４１とシーラント層４４との間に、透明黄インキ層４２とベンゾフェノン系紫外線吸収剤層４３を設けたことを特徴とする包装体１０である。
【００１５】
本発明における基材フィルム層４１の基材フィルムとしては、機械的、物理的、化学的等において優れた性質を有する透明な合成樹脂製フィルムを用いることができ、たとえば、ポリエステル系、ポリアミド系、ポリプロピレン系等の樹脂からなる一軸ないし二軸方
向に延伸した延伸フィルムが適当である。腰を考慮すると好ましくは、６〜２０μｍ厚さの二軸延伸ポリエチレンテレフタレートフィルム、二軸延伸ポリプロピレンフィルムであり、さらに熱収縮等を考慮すると、より好ましくは二軸延伸ポリエチレンテレフタレートである。なお、基材フィルムは、必要に応じて、必要な面にコロナ放電処理、オゾン処理、プラズマ処理等の易接着処理が施される。
【００１６】
本発明における基材フィルム層４１とシーラント層４４との間に設けられる紫外線吸収層４３を構成するベンゾフェノン系紫外線吸収剤としては、２，２’，４，４’−テトラヒドロキシベンゾフェノン、２，４−ジヒドロキシベンゾフェノン、２−ヒドロキシ−４−メトキシベンゾフェノン、２−ヒドロキシ−４−メトキシベンゾフェノン−５−スルホン酸、２−ヒドロキシ−４−ｎ−オクトキシベンゾフェノン、２−ヒドロキシ−４−ｎ−ドデシロキシベンゾフェノン、２−ヒドロキシ−４−ベンジロキシベンゾフェノン、２，２’−ジヒドロキシ−４，４’−ジメトキシベンゾフェノン、２，２’−ジヒドロキシ−４，４’−ジエトキシベンゾフェノン、２，２’−ジヒドロキシ−４，４’−ジプロポキシベンゾフェノン、２，２’−ジヒドロキシ−４，４’−ジブトキシベンゾフェノン、２，２’−ジヒドロキシ−４−メトキシ−４’−エトキシベンゾフェノン、２，２’−ジヒドロキシ−４−メトキシ−４’−プロポキシベンゾフェノン、２，２’−ジヒドロキシ−４−メトキシ−４’−ブトキシベンゾフェノン、２，３，４−トリヒドロキシベンゾフェノン等が例示される。
【００１７】
上記の紫外線吸収剤の中でも、特に紫外線吸収性能や樹脂との相溶性の点から２，２’，４，４’−テトラヒドロキシベンゾフェノンが好適に用いられる。
【００１８】
さらに、本発明における基材フィルム層４１とシーラント層４４との間に設けられる透明黄インキ層４２は、特にビタミンＢ２やビタミンＢ２を含む内容物など光線に対する耐性が低い物質が含有し、４００〜５００ｎｍの短波長可視光をカットすることが求められる場合に設けられる。上記紫外線吸収層と透明黄色インキ以外に、上記波長の光線を吸収できるオレンジ、赤等の透明色インキ層であっても良い。
【００１９】
また、本発明におけるシーラント層４４の熱接着性シーラント樹脂としては、熱により溶融し相互に溶着し得る透明性を有する熱接着性樹脂から形成された層であれば特に限定されるものではなく、たとえば、低密度ポリエチレン、直鎖状（線状）低密度ポリエチレン、ポリプロピレン、エチレン−αオレフィン共重合体、エチレン−プロピレン共重合体、エチレン−酢酸ビニル共重合体、アイオノマー樹脂、エチレン−アクリル酸共重合体、エチレン−アクリル酸メチル共重合体、エチレン−メタクリル酸共重合体等の樹脂の一種ないしそれ以上からなる樹脂を適宜選択して用いることができる。
【００２０】
基材フィルム層４１とシーラント層４４との間に設けられるベンゾフェノン系紫外線吸収剤を含有する紫外線吸収層４３は、インキ用バインダー樹脂５〜２５重量％に対して上記で列挙したベンゾフェノン系紫外線吸収剤５〜２５重量％配合した組成物からなる。ベンゾフェノン系紫外線吸収剤の配合量が５重量％未満であると十分な紫外線吸収遮断効果が得られない。また、ベンゾフェノン系紫外線吸収剤の配合量が２５重量％を超えると接着性が低下して良くない。
【００２１】
上記のインキ用バインダー樹脂としては、前述したベンゾフェノン系紫外線吸収剤インキの場合と同様、ポリアミド樹脂、塩化ビニル／酢酸ビニル共重合体樹脂、ポリエステル樹脂、ポリウレタン樹脂等が使用できる。これらの樹脂を使用することにより、フィルム基材への接着性が良好で、例えば、印刷層を設けた場合でも印刷層との接着が強固になる。
【００２２】
その積層方法は、インキ用バインダー樹脂をトルエン、酢酸エチル等の有機溶剤で溶解し、ベンゾフェノン系紫外線吸収剤をその溶液中に分散させた総固形分１０〜５０重量％の塗布液を公知のグラビアコート法、ロールコート法、エアナイフコート法等で塗布、乾燥し積層する。その塗布量は０．５〜２．０ｇ／ｍ2（乾燥状態）程度が好ましい。
【００２３】
基材フィルム層４１とシーラント層４４との間に設けられる透明黄インキ層４２は、４００〜５００ｎｍの短波長可視光をカットする透明黄色インキ以外に、上記波長の光線を吸収できるオレンジ、赤等の透明色インキを用いることができる。
【００２４】
上記のインキ用バインダー樹脂としては、上記のベンゾフェノン系紫外線吸収剤をインキ化する場合と同様、ポリアミド樹脂、塩化ビニル／酢酸ビニル共重合体樹脂、ポリエステル樹脂、ポリウレタン樹脂等が使用できる。これらの樹脂を使用することにより、フィルム基材への接着性が良好で、例えば、印刷層を設けた場合でも印刷層との接着が強固になる。
【００２５】
その積層方法は、インキ用バインダー樹脂をメタノール、トルエン、酢酸エチル等の有機溶剤で溶解し、着色剤をその溶液中に分散・溶解させた総固形分２０〜５０重量％の塗布液を公知のグラビアコート法、ロールコート法、エアナイフコート法等で塗布、乾燥し積層する。その塗布量は１．０〜３．０ｇ／ｍ2（乾燥状態）程度が好ましい。
【００２６】
シーラント層４４の形成方法としては、前記の外層となる基材フィルム層４１上に積層して設けたベンゾフェノン系紫外線吸収剤層４３もしくは基材フィルム層４１上に透明黄インキ層４２とベンゾフェノン系紫外線吸収剤層４３を順次積層してなるそのベンゾフェノン系紫外線吸収剤層４３の面に、例えば、接着剤等を用いるドライラミネーション法等の周知の積層法で形成することができる。一般に、水酸基を持った主剤とイソシアネート基を持った硬化剤とからなる２液反応硬化型のウレタン系接着剤を使用する。その塗布方法としては、公知のグラビアコート法などの塗布する。塗布量としては、１〜５ｇ／ｍ2（乾燥状態）程度が好ましい。
【００２７】
また、Ｔダイ押出機を用いて上記した熱により溶融し相互に溶着し得る透明性を有する熱接着性樹脂を押出し塗布して形成する押出ラミネーション法等の周知の積層法で形成することもできる。
【００２８】
上記のシーラント層の形成する場合、必要に応じて、必要な面にアンカー剤を塗布して積層することができる。
【００２９】
本発明における包装体に使用する包装袋の形態としては、ピロータイプ、三方シールタイプ、四方シールタイプ、ガゼットタイプ、スタンデイングパウチなど適宜の包装形態をとることができる。
【００３０】
以下、本発明の具体的実施例について説明する。
【実施例１】
【００３１】
基材フィルムとして厚さ１２μｍのポリエチレンテレフタレート（ＰＥＴ）フィルム処理面に、下記グラビア用透明黄インキを用いて透明黄インキ層をグラビア印刷法により形成した後、その透明黄インキ層の上に下記紫外線吸収組成物からなるコート剤を同様グラビア印刷法により紫外線吸収層を形成し、２液反応硬化型ウレタン系接着剤層を介して、その紫外線吸収層の面に、シーラント層として厚さ２５μｍの直鎖状低密度ポリエチレン（ＬＬＤＰＥ）を積層して本発明における包装袋を構成する積層体を作成した。なお、透明黄インキ層および紫外線吸収層の乾燥後の塗布量は、各々１．８ｇ／ｍ2、１．５ｇ／
ｍ2であった。そして、この積層体の波長３８０ｎｍにおける光線透過率が０．１％、波長５００ｎｍにおける光線透過率が１．８％、波長６００ｎｍにおける光線透過率が８７．０％であった。この光線透過率データを図２に示す。
【００３２】
＜透明黄インキ＞
アゾ系顔料１５重量部、ウレタン系バインダー樹脂１５重量部、溶媒として、トルエン、メチルエチルケトン、イソプロパノールからなる混合溶媒７０重量部からなるインキを調整した。
【００３３】
＜紫外線吸収組成物コート剤＞
ベンゾフェノン系紫外線吸収剤として２，２′，４，４′テトラヒドロキシベンゾフェノン１５重量部、ウレタン系バインダー樹脂１５重量部、溶媒としてメタノール７０重量部からなるコート剤を調整した。
【実施例２】
【００３４】
本発明における包装袋を構成する積層体とその性能を比較する比較例として、
実施例１において、紫外線吸収層を形成せずに透明黄インキ層のみを形成した以外は実施例１と同様にして積層体を作成した。なお、透明黄インキ層の乾燥後の塗布量は、１．８ｇ／ｍ2であった。そして、この積層体の波長３８０ｎｍにおける光線透過率が１．５％、波長５００ｎｍにおける光線透過率が１．９％、波長６００ｎｍにおける光線透過率が８４．０％であった。この光線透過率データを図３に示す。
【実施例３】
【００３５】
本発明における包装袋を構成する積層体とその性能を比較する比較例として、
実施例１において、透明黄インキ層紫外線吸収層を形成せずに紫外線吸収層のみを形成した以外は実施例１と同様にして積層体を作成した。なお、紫外線吸収層の乾燥後の塗布量は、１．５ｇ／ｍ2であった。そして、この積層体の波長３８０ｎｍにおける光線透過率が０．８％、波長５００ｎｍにおける光線透過率が８６．３％、波長６００ｎｍにおける光線透過率が８７．３％であった。この光線透過率データを図４に示す。
【００３６】
上記実施例１〜３で得られた積層体を用いて、パウチを作成しビタミンＢ2水溶液（１０００ｐｐｍ）を充填・封止して、Ｄ６５ランプおよび近紫外線ランプ光源とする光を照射（積算光量：１２０万ｌｘ・ｈｒ）して、液体クロマトグラフィーによりビタミンＢ2
の残存量を求めた。その結果を表１に示す。
【００３７】
【表１】
2006341887.tif 000003
【００３８】
表より、明らかに、実施例１で得られた積層体を用いた本発明の包装体の内容物ビタミンＢ2の残存量が、比較例としての実施例２および３で得られた積層体を用いた包装体に比較して、大きいことがわかる。このことは、本発明の包装体に使用する包装袋を構成する積層体の基材フィルムとシーラント層の間に透明黄インキ層とベンゾフェノン系紫外線吸収層を設けた構成とすることで、波長３８０ｎｍにおける光線透過率が１％以下であり、波長５００ｎｍにおける光線透過率が５％以下であり、かつ、波長６００ｎｍにおける光線透過率が７０％以下であるから、紫外線遮断効果に優れ、内容物ビタミンＢ2の分解が比較例としての実施例２および３に比較して極めて少ない。
【００３９】
本発明により、医療・医薬、食品等の分野において、紫外領域や、可視光短波長領域の光で変質、劣化、変色する、特にビタミンＢ2またはビタミンＢ2を含む内容物を包装袋に充填して封入する、紫外線の遮断効果に優れ、内容物の変質、劣化、変色を防止し、長期保存時の安定性に優れる包装体を提供できる。さらに、本発明における包装体を通して、
出荷時や使用時の異物の混入の有無などの品質の確認など目視で確認できる視認性に優れるものである。
【００４０】
他方、本発明の包装体の内容物として、紫外線で変質し易いビタミンＢ2またはビタミンＢ2を含む内容物はもちろん、紫外線で変質し易い液状製剤、特に注射液や点滴液のどの内容物に対して極めて優れた効果を奏するものであり、医薬・医療分野や食品分野で好適に使用される。
【図面の簡単な説明】
【００４１】
【図１】（ａ）は、本発明の包装体の一例を示す平面模式図である。（ｂ）は、同図（ａ）のＸ−Ｙ方向の拡大断面模式図である。
【図２】実施例１で得られた積層体の光線透過度曲線を示す図である。
【図３】実施例２で得られた積層体の光線透過度曲線を示す図である。
【図４】実施例３で得られた積層体の光線透過度曲線を示す図である。
【符号の説明】
【００４２】
１０・・・包装体
２０・・・包装袋
２０ａ、５０・・・熱融着シール部
３０・・・内容物
４０・・・積層体
４１・・・基材フィルム層
４２・・・透明黄インキ層
４３・・・紫外線吸収層
４４・・・シーラント層
【図１】
2006341887.tif 000004
【図２】
2006341887.tif 000005
【図３】
2006341887.tif 000006
【図４】
2006341887.tif 000007
【手続補正書】
【提出日】平成18年2月8日(2006.2.8)
【手続補正１】
【補正対象書類名】特許請求の範囲
【補正対象項目名】請求項４
【補正方法】変更
【補正の内容】
【請求項４】
前記積層体が、波長３８０ｎｍにおける光線透過率が１％以下であり、波長５００ｎｍにおける光線透過率が５％以下であり、かつ、波長６００ｎｍにおける光線透過率が７０％以上であることを特徴とする請求項１〜３のいずれか１項に記載の包装体。
【手続補正２】
【補正対象書類名】明細書
【補正対象項目名】００１１
【補正方法】変更
【補正の内容】
【００１１】
請求項４に係る発明は、前記積層体が、波長３８０ｎｍにおける光線透過率が１％以下であり、波長５００ｎｍにおける光線透過率が５％以下であり、かつ、波長６００ｎｍにおける光線透過率が７０％以上であることを特徴とする請求項１〜３のいずれか１項に記載の包装体である。
【手続補正３】
【補正対象書類名】明細書
【補正対象項目名】００３８
【補正方法】変更
【補正の内容】
【００３８】
表より、明らかに、実施例１で得られた積層体を用いた本発明の包装体の内容物ビタミンＢ2の残存量が、比較例としての実施例２および３で得られた積層体を用いた包装体に比較して、大きいことがわかる。このことは、本発明の包装体に使用する包装袋を構成する積層体の基材フィルムとシーラント層の間に透明黄インキ層とベンゾフェノン系紫外線吸収層を設けた構成とすることで、波長３８０ｎｍにおける光線透過率が１％以下であり、波長５００ｎｍにおける光線透過率が５％以下であり、かつ、波長６００ｎｍにおける光線透過率が７０％以上であるから、紫外線遮断効果に優れ、内容物ビタミンＢ2の分解が比較例としての実施例２および３に比較して極めて少ない。